(57)【要約】【課題】固体電解質層基板とカソード極及びアノード極との境界面を、燃料電池用セルの大型化を防止して可及的に広く形成できる燃料電池用セルを提供する。【解決手段】固体電解質基板１２の一面側に、燃料ガスと接触するアノード極１６が形成され、固体電解質基板１２の他面側に、酸素含有ガスと接触するカソード極１４が形成された燃料電池用セル１０において、該アノード極１６及びカソード極１４が、磁性体である金属又はその酸化物から成る磁性体層によって形成され、前記磁性体層の各々と非磁性体である電解質材料から成る固体電解質基板１２との境界面が、不規則な凹凸面に形成されていることを特徴とする。【選択図】　　　　図１
2004063165.tif 000002
【特許請求の範囲】
【請求項１】
固体電解質基板の一面側に、燃料ガスと接触するアノード極が形成され、前記固体電解質基板の他面側に、酸素含有ガスと接触するカソード極が形成された燃料電池用セルにおいて、
該アノード極及びカソード極の少なくとも一方が、磁性体である金属又はその酸化物から成る磁性体層によって形成され、
前記磁性体層と非磁性体である電解質材料から成る固体電解質基板との境界面が、凹凸面に形成されていることを特徴とする燃料電池用セル。
【請求項２】
アノード極及びカソード極の各々が、磁性体である金属又はその酸化物から成る磁性体層によって形成され、
前記磁性体層の各々と非磁性体である電解質材料から成る固体電解質基板との境界面が、凹凸面に形成されている請求項１記載の燃料電池用セル。
【請求項３】
アノード極及びカソード極の各々が、多孔層である請求項１又は請求項２記載の燃料電池用セル。
【請求項４】
磁性体が、金属ニッケル、金属鉄、金属ガドリニウム及びマンガン酸化物から選ばれた一種又は二種以上の金属又はその酸化物である請求項１〜３のいずれか一項記載の燃料電池用セル。
【請求項５】
カソード極が、ランタン−ストロンチウム−マンガン酸化物によって形成されている請求項１〜４のいずれか一項記載の燃料電池用セル。
【請求項６】
固体電解質基板が、イットリア又はスカンジアで安定化したジルコニア又はサマリアドープドセリアから成る固体電解質基板である請求項１〜５のいずれか一項記載の燃料電池用セル。
【請求項７】
固体電解質基板の一面側に、燃料ガスと接触するアノード極が形成され、前記固体電解質基板の他面側に、酸素含有ガスと接触するカソード極が形成された燃料電池用セルを製造する際に、
該アノード極及びカソード極の一方を形成する磁性体である金属又はその酸化物と、非磁性体である固体電解質材料とを混合してスラリーとした後、前記スラリーを磁場内でシート状に成形し、前記磁性体が一面側に偏在して形成された磁性体層と前記固体電解質材料から成る固体電解質材料層との境界面が凹凸面に形成された第１グリーンシートを成形すると共に、
前記固体電解質材料から成るグリーンシートの一面側に、前記アノード極及びカソード極の他方を形成する層が形成された第２グリーンシートを成形した後、前記第１グリーンシートと第２グリーンシートとの各々を、その固体電解質材料層の露出面が互いに接触するように積層し、所定温度で焼成することを特徴とする燃料電池用セルの製造方法。
【請求項８】
第２グリーンシートとして、非磁性体である固体電解質材料と、アノード極及びカソード極の他方を形成する磁性体である金属又はその酸化物とを混合してスラリーとした後、前記スラリーを磁場内でシート状に成形し、前記磁性体が一面側に偏在して形成された磁性体層と前記固体電解質材料から成る固体電解質材料層との境界面が凹凸面に形成された第２グリーンシートを用いる請求項７記載の燃料電池用セルの製造方法。
【請求項９】
磁性体である金属又はその酸化物が一面側に偏在して形成された磁性体層と固体電解質材料から成る固体電解質材料層との境界面が凹凸面に形成された第１グリーンシート及び第２グリーンシートの成形を、シート状のマグネット上で行う請求項７又は請求項８記載の燃料電池用セルの製造方法。
【請求項１０】
固体電解質基板の一面側に、燃料ガスと接触するアノード極又は酸素含有ガスと接触するカソード極が形成された燃料電池用ハーフセルであって、
該アノード極又はカソード極が、磁性体である金属又はその酸化物によって形成され、前記アノード極又はカソード極と、非磁性体である固体電解質材料から成る固体電解質基板との境界面が、凹凸面に形成されていることを特徴とする燃料電池用ハーフセル。
【請求項１１】
固体電解質基板の一面側に、燃料ガスと接触するアノード極又は酸素含有ガスと接触するカソード極が形成された燃料電池用ハーフセルを製造する際に、
該アノード極又はカソード極を形成する磁性体である金属又はその酸化物と非磁性体である固体電解質材料とを混合してスラリーとした後、
前記スラリーを磁場内でシート状に成形し、前記磁性体が一面側に偏在して形成された磁性体層と前記固体電解質材料から成る層との境界面が凹凸面に形成されたグリーンシートを得、
次いで、前記グリーンシートを所定温度で焼成することを特徴とする燃料電池用ハーフセルの製造方法。
【発明の詳細な説明】
【０００１】
【発明の属する技術分野】
本発明は燃料電池用セル及びその製造方法並びに燃料電池用ハーフセル及びその製造方法に関する。
【０００２】
【従来の技術】
燃料電池には、セラミック製の固体電解質基板を用いた固体電解質型燃料電池がある。かかる固体電解質型燃料電池の概要を図１０に示す。
図１０に示す電解質燃料電池は、セパレ−タ１０２，１０４の間に燃料電池用セル１００（以下、単にセル１００と称することがある）が挟まれて形成されている。このセパレータ１０２のセル１００側には、空気が通過する空気用流路１０６，１０６・・が形成され、セパレータ１０２のセル１００側には、水素ガスやメタンガス等の燃料ガスが通過する燃料ガス用流路１０８，１０８・・が形成されている。
また、セル１００は、三層構造となっており、中心層は、ジルコニアにイットリアが添加された安定化ジルコニア（ＹＳＺ）から成る固体電解質層１１０によって形成されている。この固体電解質層１１０の空気用流路１０６側には、カソード極１１２が形成され、固体電解質層１１０の燃料ガス用流路１０８側には、アノード極１１４が形成されている。
かかる燃料電池では、その作動温度に到達すると、空気中の酸素がカソード極１１２でイオン化された酸素イオンは、固体電解質層１１０をイオン伝導してアノード極１１４に到達し、燃料ガスと電気化学的反応を惹起して起電力が発生する。
【０００３】
図１０に示す燃料電池セル１００を製造する際には、所定温度で焼成して得た固体電解質基板の一面側に、カソード極１１２を形成する金属を含有する金属ペーストを塗布すると共に、固体電解質基板の他面側に、アノード極１１４を形成する金属を含有する金属ペーストを塗布した後、所定温度で焼成することによってセル１００を得ることができる。
また、図１１に示す様に、固体電解質材料が配合された二枚のグリーンシート２００，２００を成形し、一方のグリーンシート２００の一面側に、カソード極１１２を形成する金属を含有する金属ペーストを塗布して金属ペースト層２０２を形成すると共に、他方のグリーンシート２００の一面側に、アノード極１１４を形成する金属を含有する金属ペーストを塗布して金属ペースト層２０４を形成する。
次いで、グリーンシート２００，２００を、その露出面が互いに接触するように積層した後、所定温度で焼成することによっても、セル１００を得ることができる。
【０００４】
【発明が解決しようとする課題】
この様にして形成したセル１００の断面は、図１２に示す如く、固体電解質層基板１００とカソード極１１２及びアノード極１１４との境界面は、略フラット面である。
かかる境界面は、カソード極１１２から固体電解質基板１００或いは固体電解質基板１００からアノード極１１４への酸素イオンの伝達に関係する面であるため、可及的に広いことが望ましい。
しかし、固体電解質層基板１１０とカソード極１１２及びアノード極１１４との境界面を拡大すべく、セル１００を大型化することは、燃料電池の大型化を伴なうため、限界が存在する。
また、燃料電池の分野では、固体電解質基板１００の一面側に、燃料ガスと接触するアノード極１１４又は酸素含有ガスと接触するカソード極１１２が形成された燃料電池用ハーフセルを用い、使用目的に合致したセル１００を形成することも行われている。
そこで、本発明の課題は、固体電解質層基板とカソード極及びアノード極との境界面、或いは固体電解質層基板とカソード極又はアノード極との境界面を、燃料電池用セルの大型化を防止して可及的に広く形成できる燃料電池用セル及びその製造方法並びに燃料電池用ハーフセル及びその製造方法を提供することにある。
【０００５】
【課題を解決するための手段】
本発明者等は、前記課題を解決すべく検討を重ねた結果、固体電解質層基板とカソード極及びアノード極との境界面を凹凸面とすることによって、燃料電池用セルの大型化を防止しつつ、境界面を可及的に拡大できることを知り、本発明に到達した。
すなわち、本発明は、固体電解質基板の一面側に、燃料ガスと接触するアノード極が形成され、前記固体電解質基板の他面側に、酸素含有ガスと接触するカソード極が形成された燃料電池用セルにおいて、該アノード極及びカソード極の少なくとも一方が、磁性体である金属又はその酸化物から成る磁性体層によって形成され、前記磁性体層と非磁性体である電解質材料から成る固体電解質基板との境界面が、凹凸面に形成されていることを特徴とする燃料電池用セルにある。
更に、本発明は、固体電解質基板の一面側に、燃料ガスと接触するアノード極が形成され、前記固体電解質基板の他面側に、酸素含有ガスと接触するカソード極が形成された燃料電池用セルを製造する際に、該アノード極及びカソード極の一方を形成する磁性体である金属又はその酸化物と、非磁性体である固体電解質材料とを混合してスラリーとした後、前記スラリーを磁場内でシート状に成形し、前記磁性体が一面側に偏在して形成された磁性体層と前記固体電解質材料から成る固体電解質材料層との境界面が凹凸面に形成された第１グリーンシートを成形すると共に、前記固体電解質材料から成るグリーンシートの一面側に、前記アノード極及びカソード極の他方を形成する層が形成された第２グリーンシートを成形した後、前記第１グリーンシートと第２グリーンシートとの各々を、その固体電解質材料層の露出面が互いに接触するように積層し、所定温度で焼成することを特徴とする燃料電池用セルの製造方法でもある。
【０００６】
また、本発明は、固体電解質基板の一面側に、燃料ガスと接触するアノード極又は酸素含有ガスと接触するカソード極が形成された燃料電池用ハーフセルであって、該アノード極又はカソード極が、磁性体である金属又はその酸化物によって形成され、前記アノード極又はカソード極と、非磁性体である固体電解質材料から成る固体電解質基板との境界面が、凹凸面に形成されていることを特徴とする燃料電池用ハーフセルにある。
更に、本発明は、固体電解質基板の一面側に、燃料ガスと接触するアノード極又は酸素含有ガスと接触するカソード極が形成された燃料電池用ハーフセルを製造する際に、該アノード極又はカソード極を形成する磁性体である金属又はその酸化物と非磁性体である固体電解質材料とを混合してスラリーとした後、前記スラリーを磁場内でシート状に成形し、前記磁性体が一面側に偏在して形成された磁性体層と前記固体電解質材料から成る層との境界面が凹凸面に形成されたグリーンシートを得、次いで、前記グリーンシートを所定温度で焼成することを特徴とする燃料電池用ハーフセルの製造方法にある。
【０００７】
かかる本発明において、第２グリーンシートとして、非磁性体である固体電解質材料と、アノード極及びカソード極の他方を形成する磁性体である金属又はその酸化物とを混合してスラリーとした後、前記スラリーを磁場内でシート状に成形し、前記磁性体が一面側に偏在して形成された磁性体層と前記固体電解質材料から成る固体電解質材料層との境界面が凹凸面に形成された第２グリーンシートを用いることによって、アノード極及びカソード極の各々を形成する磁性体層と固体電解質材料層との境界面を凹凸面に形成でき、各境界面の面積を拡大できる。
この磁性体である金属又はその酸化物が一面側に偏在して形成された磁性体層と固体電解質材料から成る固体電解質材料層との境界面が凹凸面に形成された第１グリーンシート及び第２グリーンシートの成形を、シート状のマグネット上で行うことにより、固体電解質材料層と磁性体が一面側に偏在して形成された磁性体層との各境界面を、不規則な凹凸面に形成できる。
また、磁性体として、金属ニッケル、金属鉄、金属ガドリニウム及びマンガン酸化物から選ばれた一種又は二種以上の金属又はその酸化物を用いることによって、固体電解質材料とのスラリーを磁場内でシート状に成形したとき、かかる磁性体から成る磁性体層を一面側に容易に偏在させることができ、且つ固体電解質基板と磁性体層との境界面を不規則な凹凸面とすることができる。
特に、カソード極を、ランタン−ストロンチウム−マンガン酸化物によって形成することによって、空気中の酸素を効率よく酸素イオンとすることができる。ここで、カソード極及びアノード極の各々を、多孔層に形成することによって、カソード極及びアノード極の各層内への酸素含有ガスや燃料ガスの拡散を図ることができる。
更に、固体電解質基板としては、イットリア又はスカンジアで安定化したジルコニア又はサマリアドープドセリアから成る固体電解質基板を用いることが好適である。
尚、本発明において、「磁性体」とは、少なくともスラリー中から磁石に吸引される以上の磁化率を有するものをいい、「非磁性体」とは、磁石に吸引されないものをいう。
【０００８】
本発明によれば、固体電解質基板とアノード極及び／又はカソード極との境界面を、凹凸面に形成することによって、燃料電池用セルの大型化を防止しつつ、境界面を可及的に拡大できる。
特に、アノード極及びカソード極の一方を形成する磁性体である金属又はその酸化物と、非磁性体である固体電解質材料とを混合してスラリーとした後、このスラリーを磁場内でシート状に成形した場合には、固体電解質材料層と磁性体が一面側に偏在して形成された磁性体層との境界面を、不規則な凹凸面に形成できる。このため、得られた燃料電池用セルでは、固体電解質基板とアノード極及び／又はカソード極との境界面を不規則な凹凸面に形成でき、境界面の面積を著しく拡大できる。
【０００９】
【発明の実施の形態】
本発明に係る燃料電池用セルの一例を図１に示す。図１は、燃料電池用セル１０の部分断面図であって、固体電解質基板１２の一面側に、空気と接触するカソード極１４が形成され、固体電解質基板１２の他面側に、燃料ガスと接触するアノード極１６が形成されている。
かかる固体電解質基板１２とカソード極１４及びアノード極１６との各境界面は、不規則な凹凸面に形成されており、各境界面が略フラット面に形成されている従来の図１２に示す燃料電池用セル１００に比較して、境界面の面積を著しく拡大できる。
図１に示す固体電解質基板１２は、イットリア又はスカンジアで安定化したジルコニア又はサマリアドープドセリアから成る。かかる固体電解質基板１２を形成する固体電解質材料は、非磁性体である。
また、カソード極１４及びアノード極１６は、磁性体である金属又はその酸化物によって形成されており、金属ニッケル、金属鉄、金属ガドリニウム及びマンガン酸化物から選ばれた一種又は二種以上の金属又はその酸化物によって形成されている。
特に、カソード極１４は、マンガン酸化物、就中、ランタン−ストロンチウム−マンガン酸化物によって形成されていることが好ましい。
更に、カソード極１４及びアノード極１６を、多孔層に形成することによって、磁性体層内への空気や燃料ガスの拡散を図ることができる。
【００１０】
図１に示す燃料電池用セル１０は、先ず、カソード極１４を形成する磁性体である金属又はその酸化物と、非磁性体である固体電解質材料とを混合して得たスラリーを、磁場内でシート状の第１グリーンシートに成形すると共に、アノード極１６を形成する磁性体である金属又はその酸化物と、非磁性体である固体電解質材料とを混合して得たスラリーを、磁場内でシート状の第２グリーンシートに成形する。
かかる第１グリーンシートと第２グリーンシートとの成形を、磁場内で行うことによって、磁性体である金属又はその酸化物と非磁性体である固体電解質材料とは、分離し偏在して磁性体である金属又はその酸化物から成る磁性体層と非磁性体である固体電解質材料から成る固体電解質材料層とから成るシートを得ることができる。
この磁場内でのグリーンシートの成形は、図２に示す様に、シート状のマグネット１８上に距離ｈを離してフィルム２０を配置し、このフィルム２０上に調整したスラリー２２をブレード２４によって所定厚さに塗布するドクターブレード法によってグリーンシート２６に成形できる。
【００１１】
この様にして成形した第１グリーンシートの横断面を図３に示す。図３に示す第１グリーンシート２６ａは、カソード極１４を形成する磁性体であるランタン−ストロンチウム−マンガン酸化物（Ｌａ０．８Ｓｒ０．２ＭｎＯ３）粉末と、固体電解質材料としての非磁性体であるスカンジアで安定化したサマリアドープドセリア（Ｓｍ０．８Ｓｒ０．２ＣｅＯ１．９）粉末とを用いて得たものである。
先ず、Ｌａ０．８Ｓｒ０．２ＭｎＯ３粉末７８重量部とＳｍ０．８Ｓｒ０．２ＣｅＯ１．９粉末８６重量部とを混合して得た混合物を、ポリビニルブチラール及びフタル酸ジｎブチルを溶解した酢酸エチルとイソプロピルアルコールとの混合溶剤中に、ボールミル分散してスラリーに調整した。
次いで、調整したスラリーを、図２に示す様に、シート状のマグネット１８から距離ｈを離して配置したフィルム２０上にドクターブレード法によってシート状に成形して第１グリーンシート２６ａを得た。
得られた第１グリーンシート２６ａは、図３に示す様に、そのマグネット１８側にＬａ０．８Ｓｒ０．２ＭｎＯ３から成る磁性体層２５が形成され、マグネット１８１８側に対して反対側には、Ｓｍ０．８Ｓｒ０．２ＣｅＯ１．９から成る固体電解質材料層２７が形成される。
かかる磁性体層２５と固体電解質材料層２７との境界面は、図３に示す様に、不規則な凹凸面に形成されている
【００１２】
この磁性体層２５と固体電解質材料層２７との境界面の凹凸の大きさや不規則性は、マグネット１８とフィルム２０との距離ｈによって変化する。例えば、図３に示す第１グリーンシート２６ａを成形する際の距離ｈよりも短縮した場合（マグネット１８にフィルム２０を近づけた場合）は、図４（ａ）に示す様に、磁性体層２５と固体電解質材料層２７との境界面の凹凸は、図３に示す第１グリーンシート２６ａに比較して大きく且つ不規則になる。
一方、図３に示す第１グリーンシート２６ａを成形する際の距離ｈよりも長くした場合（マグネット１８からフィルム２０を遠ざけた場合）は、図４（ｂ）に示す様に、磁性体層２５と固体電解質材料層２７との境界面の凹凸は、図３に示す第１グリーンシート２６ａに比較して小さくなる。
ここで、第１グリーンシートの成形を、マグネット１８を用いることなく行うと、図５に示す如く、Ｌａ０．８Ｓｒ０．２ＭｎＯ３とＳｍ０．８Ｓｒ０．２ＣｅＯ１．９とは均一に混合されており、両者が分離し偏在して形成される磁性体層２５と固体電解質材料層２７とは形成されない。
【００１３】
図３に示す、Ｌａ０．８Ｓｒ０．２ＭｎＯ３から成る磁性体層２５と、Ｓｍ０．８Ｓｒ０．２ＣｅＯ１．９から成る固体電解質材料層２７とが形成された第１グリーンシート２６ａは、図６に示す様に、第２グリーンシート２６ｂと積層される。
この第２グリーンシート２６ｂには、固体電解質材料から成る固体電解質材料層２７の一面側に、アノード極１６を形成する磁性体である金属又はその酸化物、例えば金属ニッケルから成る磁性体層２８が形成されている。
かかる第２グリーンシート２６ｂは、第１グリーンシート２６ａと同様に形成される。例えば、固体電解質材料としての非磁性体であるスカンジアで安定化したサマリアドープドセリア（Ｓｍ０．８Ｓｒ０．２ＣｅＯ１．９）と磁性体である金属ニッケルとを混合して得たスラリーを、図２に示す様に、シート状のマグネット１８から距離ｈを離して配置したフィルム２０上にドクターブレード法によってシート状に成形することによって、第２グリーンシート２６ｂを得ることができる。
かかる第１グリーンシート２６ａと第２グリーンシート２６ｂとは、固体電解質材料層２７，２７の各露出面が接合するように積層した後、焼成することによって図１に示す燃料電池用セル１０を得ることができる。
この焼成条件としては、固体電解質材料層２７，２７を稠密層に形成できると共に、磁性体層２５，２８を多孔層に形成できる条件を採用することによって、多孔のアノード極１６及びカソード極１４が稠密な固体電解質基板１２に形成された燃料電池用セル１０を得ることができる。
【００１４】
図１〜図６では、アノード極１６及びカソード極１４の各々を形成する層と固体電解質基板１２との境界面が、不規則な凹凸面に形成されている燃料電池用セル１０について説明してきたが、固体電解質材料や極を形成する材料によっては、固体電解質基板１２の一方側の境界面のみを凹凸面に形成することによって、酸素イオンの伝達が充分になされる場合は、図７に示す様に、アノード極１６とカソード極１４との一方を形成する層のみが固体電解質基板１２との境界面を凹凸面に形成することで足りる。
図７に示す燃料電池用セル１０では、カソード極１４を形成する層と固体電解質基板１２との境界面は、不規則な凹凸面に形成されているが、アノード極１６を形成する層と固体電解質基板１２との境界面は平坦面に形成されている。
かかる燃料電池用セル１０は、図８に示す様に、磁性体層２５と固体電解質材料層２７との境界面が不規則な凹凸面に形成された第１グリーンシート２６ａと、層２９と固体電解質材料層２７との境界面が平坦面に形成された第２グリーンシート２６ｂとを、固体電解質材料層２７，２７の各露出面が接合するように積層した後、焼成することによって得ることができる。
ここで、第１グリーンシート２６ａは、図２に示す様に、シート状のマグネット１８上に距離ｈを離してフィルム２０を配置し、このフィルム２０上に調整した磁性体を含有するスラリー２２をブレード２４によって所定厚さに塗布するドクターブレード法によってグリーンシート２６に成形できる。
また、第２グリーンシート２６ｂは、固体電解質材料が配合されたスラリーをシート状に成形したグリーンシート２７の一面側に、アノード極１６を形成する材料を含有するペーストを塗布してペースト層を形成して得ることができる。
【００１５】
ところで、燃料電池の分野では、固体電解質基板１２の一面側に、燃料ガスと接触するアノード極１６又は酸素含有ガスと接触するカソード極１４が形成された燃料電池用ハーフセルを用い、使用目的に合致した燃料電池用セル１０を形成することも行われている。
かかる燃料電池用ハーフセルの一例を図９に示す。図９に示す燃料電池用ハーフセル１０ａは、カソード極１４を形成する層と固体電解質基板１２との境界面が、不規則な凹凸面に形成されている。
この燃料電池用ハーフセル１０ａは、図６に示す第１グリーンシート２６ａを所定温度で焼成することによって得ることができる。
尚、第１グリーンシート２６ａの製造方法については、先に説明したので、ここでは詳細な説明を省略する。
【００１６】
【発明の効果】
本発明に係る燃料電池用セル及び燃料電池用ハーフセルによれば、アノード極及びカソード極の少なくとも一方が、その層と固体電解質基板との境界面が凹凸面に形成されているため、酸素イオンの伝達を行う境界面を、平坦な境界面に比較して拡大できる。その結果、燃料電池用セル及び燃料電池用ハーフセルの小型化を図ることができる。
更に、かかる燃料電池用セル及び燃料電池用ハーフセルの製造方法によれば、アノード極又はカソード極を形成する磁性体から成る材料と固体電解質材料とが混合されたスラリーを、磁場中でシート状に成形することによって、アノード極又はカソード極を形成する磁性体から成る磁性体層と、固体電解質材料から成る固体電解質層とに分離できる。
しかも、従来の固体電解質基板を形成した後、アノード極又はカソード極を形成する製造方法では形成できなかった、両層の境界面が凹凸面に形成されたグリーンシートを容易に得ることができる。
【図面の簡単な説明】
【図１】本発明に係る燃料電池用セルの一例を説明するための部分断面図である。
【図２】図１に示す燃料電池用セルの製造に用いるグリーンシートを、マグネット上で成形する製造方法を説明するための説明図である。
【図３】図２に示すグリーンシートの製造方法によって得たグリーンシートの断面形状を説明するための部分断面図である。
【図４】図３に示すグリーンシートの製造条件と異なった製造条件で得たグリーンシートの断面形状を説明するための部分断面図である。
【図５】図２に示すマグネットを用いることなく成形したグリーンシートの断面形状を説明するための部分断面図である。
【図６】図２に示すグリーンシートの製造方法によって得た二枚のグリーンシートを積層する状態を説明する説明図である。
【図７】本発明に係る燃料電池用セルの他の例を説明するための部分断面図である。
【図８】図７に示す燃料電池用セルの製造方法を説明するための部分断面図である。
【図９】本発明に係る燃料電池用ハーフセルの一例を説明する部分断面図である。
【図１０】燃料電池の構造を説明するための斜視図である。
【図１１】図１０に示す燃料電池用セル１００の製造方法の一例を説明する部分断面図である。
【図１２】従来の燃料電池用セル１００の部分断面図である。
【符号の説明】
１０　燃料電池用セル
１０ａ　燃料電池用ハーフセル
１２　固体電解質基板
１４　カソード極
１６　アノード極
１８　マグネット
２０　フィルム
２２　スラリー
２４　ブレード
２５，２８　磁性体層
２６，２７　グリーンシート
２６ａ　第１グリーンシート
２６ｂ　第２グリーンシート
２７　固体電解質材料層
２９　層
３
【図１】
2004063165.tif 000003
【図２】
2004063165.tif 000004
【図３】
2004063165.tif 000005
【図４】
2004063165.tif 000006
【図５】
2004063165.tif 000007
【図６】
2004063165.tif 000008
【図７】
2004063165.tif 000009
【図８】
2004063165.tif 000010
【図９】
2004063165.tif 000011
【図１０】
2004063165.tif 000012
【図１１】
2004063165.tif 000013
【図１２】
2004063165.tif 000014